(57)【特許請求の範囲】
【請求項１】
絶縁基板（１）上に薄層を堆積することにより加熱素子を製造する方法であって、
前記方法は、少なくとも一つの低い粗さＲａの滑らかな領域（１ａ）−（１ｂ）と、少なくとも一つのより高い粗さＲａｘを有する領域（１ｃ）と、を得るために、前記基板（１）の表面状態を変更し、
前記方法は、これらの様々な領域（１ａ）、（１ｂ）、（１ｃ）に高い導電性材料（２）を塗布し、
前記方法は、材料（２）の滑らかな領域（２ａ）及び（２ｂ）を電気出力源（３）に接続する。
【請求項２】
前記滑らかな領域（１ａ）及び（１ｂ）、及び粗い領域（１ｃ）の全てを被覆するために、前記方法は、前記基板（１）全面上に高い導電性材料の層を堆積することを特徴とする請求項１に記載の方法。
【請求項３】
滑らかな領域（１ａ）及び（１ｂ）の一部分、及び粗い領域（１ｃ）の一部分を被覆しているトラックを形成するために、前記方法は、高い導電性材料（２）の層を堆積することを特徴とする請求項１に記載の方法。
【請求項４】
前記方法は、二つの滑らかな領域（１ａ）と（１ｂ）の間に隆起した粗い領域（１ｃ）を製造することを特徴とする請求項１ないし３のいずれか一項に記載の方法。
【請求項５】
少なくとも一つの電気的な加熱部分と少なくとも一つの電気的な接続部分を有する絶縁基板（１）上に薄層を堆積することにより得られた加熱素子であって、前記部分は、少なくとも一つの低い粗さＲａの滑らかな領域（１ａ）及び（１ｂ）と、少なくとも一つの高い粗さＲａｘの領域（１ｃ）と、よりなり、前記領域（１ａ）、（１ｂ）、及び（１ｃ）は、高い導電性材料（２）の薄層で被覆されており、電気出力源（３）は、被覆（２）の滑らかな領域（２ａ）及び（２ｂ）に接続されている。
【請求項６】
前記滑らかな領域の前記粗さＲａは、０．５μｍより低いことを特徴とする請求項５に記載の素子。
【請求項７】
前記基板（１）は、より高い粗さＲａｘの領域に並んで堆積された低い粗さＲａの滑らかな領域を有していることを特徴とする請求項５に記載の素子。
【請求項８】
前記基板は、より高い粗さＲａｘの領域に並んで堆積された低い粗さＲａの二つの滑らかな領域を有していることを特徴とする請求項５に記載の素子。
【請求項９】
前記高い導電性材料（２）の薄層は、前記様々な領域（１ａ）、（１ｂ）、及び（１ｃ）を被覆するために、前記基板の全体表面にわたって堆積されることを特徴とする請求項５ないし８のいずれか一項に記載の素子。
【請求項１０】
前記高い導電性材料（２）の薄層は、前記様々な領域（１ａ）、（１ｂ）、及び（１ｃ）を被覆するトラックの形態で堆積されることを特徴とする請求項５ないし８のいずれか一項に記載の素子。
【請求項１１】
前記高い導電性材料の導電率は、大気温度で３０  １０６Ｓ／ｍ２をこえることを特徴とする請求項５ないし１０のいずれか一項に記載の素子。
【請求項１２】
高い導電性材料（２）は、銅、アルミニウム、銀、または金であることを特徴とする請求項５ないし１１のいずれか一項に記載の素子。
【請求項１３】
基板（１）は、絶縁材料で作られていることを特徴とする請求項５ないし１１のいずれか一項に記載の素子。
【請求項１４】
基板（１）は、絶縁層で被覆された導電性材料で作られていることを特徴とする請求項５ないし１１のいずれか一項に記載の素子。
【請求項１５】
前記電気抵抗の比Ｒ２／Ｒ１は、係数α１及びα２の二乗の比をこえる、すなわち、Ｒ２／Ｒ１＝（α２）２／（α１）２であることを特徴とする請求項５ないし１４のいずれか一項に記載の素子。
ここで、
Ｒ１＝低い粗さＲａの滑らかな表面の抵抗（Ω）
Ｒ２＝より高い粗さＲａｘの領域の抵抗（Ω）
α１＝表面形状測定装置を用いて走査された、長さで割られた前記滑らかな領域の展開長さ
α２＝表面形状測定装置を用いて走査された、長さで割られた前記高い粗さの領域の展開長さ
【請求項１６】
デミストまたは除氷の反射表面のために、請求項５ないし１５のいずれか一項に記載の加熱素子の使用。
【発明の詳細な説明】
【技術分野】
【０００１】
本発明は、絶縁基板上の加熱素子を製造するために、薄層堆積の技術分野に関連している。
【０００２】
本発明は、自動車産業における反射面、または航空機産業における飛行機の最先端の翼のように、デミストまたは除氷表面の分野における有利な応用を有している。
【背景技術】
【０００３】
当業者に知られているように、加熱素子は、「コールドゾーン」として参照される低い電気抵抗を特徴とする領域、及び実効的な加熱部分を構成しているより高い電気抵抗を有する領域を特徴とする領域よりなる。
【０００４】
一つの加熱素子の設計において、ゾーンの各々を通る電流の強度は同一となるように、二つのコールドゾーンは一連に接続されることによりホットゾーンと関連している。
【０００５】
前記コールドゾーンの機能は、外部源から得られた電流供給と接続すること、及び前記電流を加熱部分の末端に均一に分散させることである。
【０００６】
読者は、電力は抵抗×電流の二乗であり、及び高い電気抵抗を有し、ホットゾーンとして参照される領域において、電流の流れは大きな電力上昇をもたらすことを思い起こす。反対に、前記コールドゾーンは可能な限り最低の電気抵抗を有するという事実を踏まえて、電気接続から最小の熱出力が除去される。
【０００７】
同様に、抵抗は抵抗率×その断面積で割られた導体の長さに等しく、上述したパラメータ：抵抗率、長さ、断面積のいずれかを変更することにより抵抗値を修正することが可能である。
【０００８】
例えば、真空蒸着法を用いる薄層加熱素子の一つの実施例において、少なくとも二つの異なる抵抗率の材料を用いることができ、それらの各々は、トラックの形態で（ホットゾーン）加熱部分、及び一つ以上のコレクターまたはドレインを連続的に構成させるために特定のマスクを通して堆積される。前記二つの材料は、固有の抵抗率に依存して選択され、それらの断面積は、前記コールドゾーンに必要なコンダクタンス値、前記加熱部分に必要な抵抗値に依存して決定される。
【０００９】
加熱被覆が、前記被覆の厚さを調節することにより十分に高い電気抵抗を得ることを可能とさせない場合、ついては電流が流れる距離を増大させるためにトラックの形態で堆積された抵抗の長さを変更することが必要になる。
【００１０】
上記のように、二番目に高い導電性材料がドレインとして作用するために前記抵抗の端部に堆積される。これは例えば特許文献１及び特許文献２の開示を引用できる。
【００１１】
他の実施形態において、堆積された抵抗がトラックの形態ではない場合、ドレインとして知られているストライプの形態で製造された導電性被覆を通して、電気接続は抵抗性被覆の両側でなされうる。そのような解法は、特許文献３、特許文献４、及び特許文献５において開示されている。特許文献３において開示されたように、前記加熱層は透明な導電性材料で作られ、及びそれは如何なる温度上昇なしにドレイン機能を満たすために銀の高い導電層に関連している。
【００１２】
当該技術の現状の結果として、薄層を堆積することにより加熱素子を製造する段階は、二つの段階を含んでいる。
−第１段階は、抵抗の場合、マスクを通してトラックの形態で抵抗を堆積すること、または前記基板の全表面上に直接抵抗を堆積することである。トラックは同様に、前記抵抗の堆積を選択的に除去することにより製造されてもよい。
−第２段階は、ドレインを製造するために他のマスクを通して他の被覆を堆積することである。
【００１３】
それ故、二つの異なる材料を用いること、及び前記二つの堆積工程の間にマスクを操作することが必要である。
【００１４】
当該技術の現状は、二つの段階で製造された過熱素子を示す図１に概略的に図示されている。前記加熱素子は、セラミック、ガラス、またはプラスチック等のような電気絶縁材料で作られた基板（Ｃ）よりなる。僅かに導電的な被覆（Ｂ）は、前記基板（Ｃ）の全体表面にわたって堆積される。例えば、ジェネレータ（Ｇ）のような電気出力源を接続するためのドレイン（Ａ）を製造するため、第２の高い導電性被覆を堆積することを可能にするために、マスクはその端部を覆わないような方法で、マスクが被覆（Ｂ）の上に位置している。
【先行技術文献】
【特許文献】
【００１５】
【特許文献１】特許第７２２６３０１号明細書
【特許文献２】特許第８１２４７０７号明細書
【特許文献３】国際公開第０１５８２１３号
【特許文献４】国際公開第０３０９５２５１号
【特許文献５】米国特許第４５４３４６６号明細書
【発明の概要】
【発明が解決しようとする課題】
【００１６】
当該技術の現状を発端とする、本発明が解決することを目的としている問題は、単一材料を用いる単一の堆積工程で薄膜の過熱素子を製造することである。
【課題を解決するための手段】
【００１７】
そのような問題を解決するために、絶縁基板上に薄層を堆積することによる加熱素子を製造するための方法が考え出され、及び完成されており、それによって、
−前記方法は、少なくとも一つの低い表面粗さＲａの滑らかな領域、及び少なくとも一つの高い表面粗さＲａｘを有する領域、を得るために前記基板の表面状態を調整する。
−前記方法は、これらの様々な領域に高い導電性材料を塗布する。
−前記方法は、前記滑らかな領域を電気出力源に接続する。
【００１８】
この場合において、この方法の結果として、電気抵抗及び低い粗さの領域よりなるドレインを同時に製造するために、前記加熱素子は単一の堆積工程で製造されうる。
【００１９】
それ故、もはや二つの異なる材料を用いること、または前記被覆を製造する工程の間に異なるマスクを適用する必要がない。
【００２０】
本発明による当業者にとって反対に直感的に、高い導電性材料は、前記コールド部分またはドレインとしてだけではなく、加熱部分として利用される。
【００２１】
この基本設計に始まり、
−前記方法は、滑らかな及び荒い領域の全てを被覆するために前記基板全体にわたって高い導電性材料の層を堆積する。
−前記方法は、前記滑らかな領域の部分及び前記荒い領域の部分を被覆するトラックを形成するために高い導電性材料の層を堆積する。
【００２２】
一つの実施形態において、前記方法は、二つの滑らかな領域の間に、隆起した荒い表面を製造する。
【００２３】
本発明は同様に、ジュール効果を用いる少なくとも一つの加熱部分と、少なくとも一つの隆起した荒い領域Ｒａｘよりなる少なくとも一つの電気接続部分と、及び少なくとも一つの低い粗さＲａの滑らかな領域と、を有する絶縁基板上に薄層を堆積することにより得られる加熱素子に関連している。前記領域は、高い導電性材料の薄層により被覆され、電気出力源は前記滑らかな領域に接続されている。
【００２４】
利用できる高い導電性材料は、ただ単の情報として、及び限定されないが、アルミニウム、銅、銀、金、及びより一般的に言えば、大気温度において３０×１０６Ｓ．ｍ−１をこえる固有の導電率を有する任意の材料を含む。
【００２５】
他の態様によると、前記滑らかな領域の粗さＲａは、０．５μｍより低い。
【００２６】
一つの実施形態において、前記基板は、より高い粗さＲａｘの領域に並んで位置された低い粗さＲａの滑らかな領域を有している。
【００２７】
他の実施形態において、前記基板は、より高い粗さＲａｘの領域に並んで位置された低い粗さＲａの二つの滑らかな領域を有している。
【００２８】
以下がこの方法から明らかとなる。
−高い導電性材料の薄層が、前記様々な領域を被覆するために前記基板の全体表面にわたって堆積される。
−高い導電性材料の薄層が、前記様々な領域を被覆するトラックの形態で堆積される。
【００２９】
抵抗比Ｒ２／Ｒ１が、係数α１及びα２の二乗の比をこえる、すなわち、Ｒ２／Ｒ１＞（α２）２／（α１）２のとき、特に有利な結果が達成される。ここで、
Ｒ１＝低い粗さ（Ｒａ）の滑らかな領域の抵抗（オーム）
Ｒ２＝高い粗さ（Ｒａｘ）の領域の抵抗（オーム）
α１＝表面形状測定装置を用いて走査される、長さで割られた滑らかな領域の展開長さ
α２＝表面形状測定装置を用いて走査される、長さで割られた高い粗さの領域の展開長さ
【００３０】
本発明は、以下でより詳細に説明され、参照は添付の図面によってなされる。
【図面の簡単な説明】
【００３１】
【図１】図１は、従来技術による加熱素子の概略図である。
【図２】図２は、図１と同等の上面図である。
【図３】図３は、本発明により得られた加熱素子を示す図１と類似の概略断面図である。
【図４】図４は、図３と同等の上面図である。
【図５】高い導電性被覆がトラックの形態で堆積された加熱素子の他の実施形態の概略上面図である。
【図６】高い導電性被覆がトラックの形態で堆積された加熱素子の他の実施形態の概略上面図である。
【図７】滑らかな領域及び荒い領域を有する素子の概略斜視図である。
【図８】被覆が前記円筒形領域の外部上に堆積された後の、図７に等しい図である。
【発明を実施するための形態】
【００３２】
図３及び図４は、任意の既知の適切なタイプの電気的な絶縁基板（１）上に本発明の態様により得られた加熱素子の第１の実施形態を示している。
【００３３】
本発明の一つの基本的な態様によると、前記基板（１）の表面状態は、一般的に０．５μｍより小さい低い粗さＲａの滑らかな領域（１ａ）及び（１ｂ）、及び必然的に０．５μｍをこえる高い粗さＲａｘの領域（１ｃ）を得るために調整される。
【００３４】
高い導電性材料よりなる被覆（２）が、基板（１）の全体表面領域にわたって領域（１ａ）、（１ｂ）及び（１ｃ）と同一面上に堆積される。高い導電性材料の導電率は大気温度で３０×１０６Ｓ／ｍ２をこえる。このように、一方で、より高い粗さを有する領域（１ｃ）上の領域（２ｃ）は、前記素子の加熱部分を構成しているのに対して、基板（１）の滑らかな領域（１ａ）及び（１ｂ）上の領域（２ａ）及び（２ｂ）はジェネレータ（３）のような電気出力源を接続するためのドレインを構成している。
【００３５】
電気抵抗は、前記基板の領域（１ｃ）の表面粗さを調整することにより調整される。同様に、粗さの特性を結び付け、及び抵抗値を調整するために、前記被覆の厚さを調整することが可能である。
【００３６】
被覆（２）は、例えば前記被覆を堆積させる前にマスクを配置することにより、または前記被覆を選択的に除去することによりトラックの形態で堆積されうる。
【００３７】
低い粗さの表面は、温度上昇を減少させ、及び結果として前記堆積の損傷を避けることを可能にできる低い抵抗を促すので、トラックを製造するために、曲げ区域の近辺において低い粗さの表面を選ぶことが重要である、ということが確立されている。
【００３８】
一つの有利な実施形態は、高い粗さＲａｘ（１ｃ）の隆起した中心領域と、低い粗さ（Ｒａ）の二つの側部領域（１ａ）及び（１ｂ）と、を有する基板（１）を示した図５において図示されている。低い粗さのトラック（２）の曲げ区域（２ｄ）が位置された領域（１ａ）は、ジェネレータ（３）を電気的に接続するためにドレインの付近におけるものと同様に、加熱を避けることを可能にしている。
【００３９】
示された図において、前記基板は、より高い粗さＲａｘの領域の両側に位置された低い粗さＲａの二つの滑らかな領域（１ａ）及び（１ｂ）を有している。あるいは、前記基板は、より高い粗さＲａｘの領域に並んで位置された低い粗さＲａの単一の滑らかな領域を有していてもよい。同時に、電気的な導電性被覆よりなるトラック（２ｄ）はことなる形状で製造されうる。図５及び６を参照する。
【００４０】
図７において、前記基板は、低い粗さの領域（１ｂ）及び高い粗さの領域（１ｃ）を有している。被覆（２）は、領域（２ｃ）（高い粗さの領域）及び電気ジェネレータ（３）が接続される領域（２ｂ）（低い粗さの領域）において円筒形表面の外側に堆積される。
【００４１】
本発明により第１に、前記素子がトラックの形態であるかどうかに関わらず、前記導電性被覆を堆積する前の前記基板の表面状態の局所修正は、単一材料を用いる加熱素子を製造することを可能にさせるという利点を強調させる必要がある。
【００４２】
ポリマー基板の場合、例えば、注入成型ダイの表面上の隆起した領域によって前記基板が製造される場合、この表面状態の調整は上流で製造されうる。
【００４３】
この表面状態の調整は同様に、サンドブラスティングのような既知の技術、または問題となっている前記基板の粗さを調整する他の適切な手段により、堆積の前に前記基板上に直接得られうる。
【００４４】
電気的に導電性である基板の場合、第１の絶縁被覆は、前記加熱素子を堆積する前に塗布されうる。
【００４５】
ここで留意すべきは、本発明による前記加熱素子の基本的特性を製造するために、本発明は次のどちらかを採用する。
−例えば、粗さＲａの二つの滑らかな領域の間に高い粗さＲａｘの領域を得るために、処理される低い粗さＲａの基板を用いる
−例えば、高い粗さＲａｘの領域の両側に低い粗さＲａの二つの領域を得るために、処理される高い粗さＲａｘの基板を用いる
【実施例１】
【００４６】
実施例１において、真空蒸着法を用いて銅がポリカーボネート上に堆積された。
【００４７】
ポリカーボネート基板は、ストリップ形態であり、第１の表面粗さの値Ｒａ＝０．０２μｍを有する。これらのポリカーボネート基板は、真空蒸着の前にサンドブラスティングを受け、これはそれらの粗さをＲａ＝４．９μｍに増大させる。
【００４８】
前記ストリップの端部は、電気的な結合機能及を満たすために、及び電流を均一に分布させるために滑らかさを保った。
【００４９】
抵抗の三つのタイプが、各表面状態上に製造された。前記抵抗の長さは、９８ｍｍであり、及びそれらはそれぞれ５、１２、及び２４ｍｍ幅である。粗さのプロファイルが、各々の表面状態の展開長さを計算するために用いられた。
【００５０】
電気抵抗は、電流を印加し、及び前記抵抗の端子を交差する電圧を測定することで特徴付けられた。全ての基板は、真空蒸着装置内で同時に被覆された。前記基板は同様に、前記蒸着源と相対的に、同一に配置された。
【００５１】
０．０１μｍより低い粗さＲａを有する試料ガラス基板上に堆積された銅の測定された厚さは、１．１５μｍである。
【００５２】
粗さの試験片が図３及び図４において示された原理に従って準備された。
【００５３】
【表１】
0005449197.tif 000002
【００５４】
αは、表面形状測定装置を用いて測定された長さによって割られた展開長さである。表において、粗い表面は１で示され、滑らかな表面は２で示される。
【００５５】
α＝展開寸法／見かけの寸法
【００５６】
粗さは長さ及び表面の展開幅を増大させる効果を有していることは明らかである。
【００５７】
電気抵抗Ｒｉの値は、一般的に以下の式で示される。
Ｒｉ＝ρ×Ｌ×αｉ／（（ｅ／（αｉ×αｉ））×ｌ×αｉ）
＝ρ×Ｌ×αｉ×αｉ／（ｅ×ｌ）
【００５８】
表面ｉの展開長さ（Ｌｉ）はＬ×αｉ、表面ｉの幅（ｌｉ）はｌ×αｉであり、及び表面ｉ上の堆積厚さ（ｅｉ）はｅ／（αｉ×αｉ）となり、堆積した体積（Ｖ）は変わらないままとなる。Ｖ＝Ｖｉ＝Ｌ×αｉ×ｌ×αｉ×ｅ／（αｉ×αｉ）＝Ｌ×ｌ×ｅ
【００５９】
これは、当業者に対して、電気抵抗の比（Ｒ２／Ｒ１）が係数αの二乗の比に等しくなるべきである（Ｒ２／Ｒ１＝（α２×α２）／（α１×α１））と断定することに我々を導く。
【００６０】
実験的結果は、３つの電気抵抗幅に対して、粗さの領域が電気抵抗を比Ｒ２／Ｒ１において３．１から３．２に増大させることを明示している。
【００６１】
このような因子による増大は、滑らかな領域において電気抵抗として高い導電性材料を用いることを可能にしており、被覆は短絡のように作用し、及び加熱素子のように利用することができない。
【００６２】
結果は同様に、驚くべきことに、比Ｒ２／Ｒ１は係数αの二乗の比をはるかにこえているので、電気抵抗の増加が表面の粗さの形状効果に最初に起因していないことを明示している。さらに、理論的なアプローチを導入すると、１．２だけの因子による電気抵抗の増加は、短絡を加熱抵抗に変えることを可能にしないので、表面の粗さを変えるという考えは当業者に対して即座に明らかとならないだろう。
【実施例２】
【００６３】
実施例２において、実施例１と同様の材料が真空蒸着法を用いてポリスルホン上に体積された。粗さの試験片は図３、４、及び５において示された方式に従って準備された。抵抗の長さは４５ｍｍであり、及びこれらはそれぞれ１２ｍｍと２３ｍｍ幅である。
【００６４】
【表２】
0005449197.tif 000003
【００６５】
この実施例において、電気抵抗の増加は表面粗さの形状効果に一致しないことが明らかとなる。展開長さの変化は、抵抗の増加を表していない。
【実施例３】
【００６６】
この実施例において、加熱素子はポリカーボネート片上に製造された。トラックを得るために堆積の前にマスクが試験片上に位置される。
【００６７】
四つの部分（加熱素子）が比較のために製造された。
【００６８】
第１部分では、前記基板の表面状態が変更されず、及びＲａはおおよそ０．０２μｍである。
【００６９】
第２部分では、前記基板全体の表面状態が変更され、Ｒａはおおよそ４．９２μｍである。
【００７０】
第３部分では、前記基板の表面状態は、曲げの周囲で変更されず、及び電気接続の近く及びこれらの領域内でＲａはおおよそ０．０２μｍである。
【００７１】
前記トラックの周囲において、粗さは０．０２μｍから４．８９μｍまでサンドブラスティングにより増大された。片３は図３、４、及び５において示された方式に従って製造された。
【００７２】
銅は、ＰＶＤを用いてこれらの最初の三つの片上に堆積された。この堆積の厚さは、滑らかな表面において測定され、Ｒａ＝０．０２μｍ及び０．５μｍである。
【００７３】
片４では、当該技術の現状の方式（図１及び２）に従って、前記部分の表面は０．０２μｍの粗さを有している。第１の抵抗性ＮｉＣｒ合金の０．１μｍの層が第１のマスクを通して堆積された。この最初の堆積の後で、第２のマスクが前記部分上に配置され、及びそれから０．５μｍの銅層が図５に定義されたように端部領域上に堆積された。
【００７４】
決定された全体の電気抵抗を有して、それからジュール効果による温度上昇を測定するために抵抗に１２Ｖが印加された。前記温度上昇測定の間の周囲温度は２０℃であった。
【００７５】
【表３】
0005449197.tif 000004
【００７６】
［結果］
第１部分は非適合である。過度に滑らかな表面状態は、非常に低い抵抗をもたらす。１２Ｖが前記抵抗に印加されたとき、高いアンペア数に起因する過度の温度上昇は、ガラス転移温度である１５０℃より上にその温度を上昇させることにより基板に損傷を与える。
【００７７】
第２部分は非対応である。流線が非常にしっかりと詰められている電気接続の周囲の温度上昇は、堆積及びこれらの接続の近くで基板に損傷を与える。
【００７８】
第３部分は適合である。温度が媒体を損傷させることなく、除氷またはデミストのような応用に適合している値まで上昇するように、抵抗値は電流の流れを制限している。電気接続及び電流密度が高いトラック構造の曲げの近くで、滑らかな表面は、局所的な過熱を避ける低い抵抗を提供する。
【００７９】
最後に、第４部分は加熱素子として利用されうるという事実にも関わらず、非適合である。実際に、前記構造は、非常に異なる伝導率を有する二つの材料を用いて、及び二つの段階で堆積を実施し、及びこれらの二つの段階の間でマスクを使用して得られた。これは、本発明が排除を目的としている結果としての欠点を有する当該技術の現状に相当している。
【００８０】
有利な点は説明から容易に明らかとなる。電気抵抗とドレインの両方を得るために単一材料を用いて単一の製造段階で加熱素子を得る能力が、強化され、及び特に強調されている。
【符号の説明】
【００８１】
１  基板
１ａ、１ｂ  滑らかな領域
１ｃ  領域
２  高い導電性材料
２ａ、２ｂ  滑らかな領域
２ｃ  領域
２ｄ  曲げ区域
【図１】
0005449197.tif 000005
【図２】
0005449197.tif 000006
【図３】
0005449197.tif 000007
【図４】
0005449197.tif 000008
【図５】
0005449197.tif 000009
【図６】
0005449197.tif 000010
【図７】
0005449197.tif 000011
【図８】
0005449197.tif 000012